Brevet FR2613361A1 — publié le 19881007

La presente invention concerne des urées subs- tituées, leur procédé de préparation et leur application notamment dans l'ennoblissement des fibres cellulosi- ques. La présente invention a pour objet les urées substituées de formule (I1 sous leurs formes racémiques ou leurs mélanges de stéréoisoméres * R1O /OR1 C H- CH- N- - CH- CH (1) R20 j i OR2 OR3 A A1 R3 dans laquelle, soit R1 et R2, identiques, représentent un groupement -CH 2R dans lequel R représente un atome d'hydrogène ou un radical alkyle en C1-C4, soit R1 et R2 forment ensemble un groupement -CH2-(CR4R4)n -CH2dans 2 4 4n 2 lequel n représente 0 ou 1 et R4 représente un atome d'hydrogène ou un groupement méthyle, R3 représente un atome d'hydrogène ou un radical -C 2H5 dans lequel R5 représente un atome d'hydrogène ou un groupement alkyle en C1-C4 et soit A et A1, identiques, representent un atome d'hydrogène, soit A et A1 forment ensemble un radical éthylène, triméthylène, -CH(OCH2R6)- CH(OCH2R6)- dans lequel R représente un atome d'hydrogène ou un groupement alkyle en C -C4 ou, dans le cas o R3 représente un atome d'hydrogène, un groupement dihydroxy-1,2 éthylène. L'expression "alkyle en C1-C4" peut désigner,- i 4 par exemple, un radical méthyle, éthyle, propyle, bu- tyle. isopropyle, isobutyle. L'expression "sous leurs formes racémiques ou leurs mélanges de stéreoisoméres" signifie que les ato- mes de carbone asymétriques des produits de formule (I) peuvent etre sous leur configuration R et S. L'invention a plus particulièrement pour obDet les produits tels que définis ci-dessus, caractérisés en ce que, dans la formule (I), R et R sont identiques et 1 2 représentent un gtoupement méthyle ou butyle, R3 repré- sente un atome d'hydrogène, un groupement méthyle ou bu- tyle et. soit A et A1. identiques, représentent un atome d'hydrogène, soit A et A1 forment ensemble un groupement éthylene, diméthoxy-1,2 éthylène, dibutoxy- 1,2 éthylene ou, dans le cas o R3 représente un atome d'hydrogène, un groupement dihydroxy-1,2 éthylène. Parmi ces produits, on peut èiter plus parti- culièrement: - la bis (diméthoxy-2,2 hydroxy-1 éthyl)-1,3 uree, - la bis (triméthoxy-1,2,2 éthyl)-1,3 urée, - la bis (dibutoxy-2,2 hydroxy-1 éthyl) -1,3 urée, - la bis (tributoxy-1,2,2 éthyl)-1,3 urée, - la bis (diméthoxy2,2 hydroxy-1 éthyl)-1,3 imidazolidinone-2, - la bis (triméthoxy-1,2;2 éthyl)-1,3 imidazo- *lidinone-2, - la bis (dibutoxy-2,2 hydroxy-1 éthyl)-1,3 imidazolidinone2, - la bis (tributoxy-1,2,2 éthyl)-1,3 imidazo- lidinone-2, - la bis (diéthoxy-2,2 hydroxy-1 éth'yl)-1,3 imidazolidinone2, - la bis 4diméthoxy-2,2 hydroxy-1 éthyl)-1,3 dihydroxy-4,5 imidazolidinone-2, - la bis (triméthoxy-1,2,2 éthyl)-1,3 dimétho- xy-4,5 imidazolidinone-2, - la bis (dibutoxy-2,2 hydroxy-1 éthyl)-1,3 dihydroxy-4,5 imidazolidinone-2, - la bis (tributoxy-1,2,2 éthyl)-1,3 dibu- toxy-4,5 imidazolidinone-2, - la bis (diméthoxy-2,2 hydroxy-1 éthyl)-1,3 tétrahydro-1H pyrimidinone-2, - la bis (triméthoxy-1,2,2 éthyl)-1,3 tétra- hydro-1H pyrimidinone-2. Selon l'invention, les produits de formule (I) ci-dessus peuvent être préparés par un procédé caracté- risé en ce que l'on fait réagir un éthanal disubstitué de formule (II): R10 0,CH-CHO (II) dans laquelle R1 et R2 ont la signification donnée pré- cédemment avec une urée de formule (III): ANH-CO-NHA (III) dans laquelle A et A ont la signification donnée pré- cédemment pour obtenir un produit de formule (IV): RiO1 OR \CH - H - N - C -H - CH\ RO0 OR (IV) OH A 0 A OH (dans laquelle RI, R2, A et A1 conservent la significa- tion donnée plus haut) que l'on éthérifie ensuite, si on le désire, selon les méthodes usuelles avec un alcool de formule (V): R 5CH2OH (V) dans laquelle R5 a la signification donnée précédemment. Les urées de formule III sont des produits soit commerciaux, soit décrits dans la littérature. L'éthanal substitué de formule (II) peut être obtenu par le procédé décrit dans la demande de brevet français N' 86.07957. Dans des conditions préférentielles de mise en oeuvre du procédé de l'invention, la condensation du produit de formule (II) avec l'urée de formule (III) est réalisée: - à pH alcalin, avantageusement a un pH com- pris entre 7 et 9. en présence d'un catalyseur alcalin compatible tel que l'hydroxyde de sodium ou l'hydroxyde de potassium; - à une température comprise entre 30 et 80'C. Cette condensation peut être effectuée égale- ment dans l'eau ou dans un solvant organique compatible tel qu'un alcanol inférieur ou dans un milieu eau- alcanol inférieur. L'alcanol utilisé sera choisi de ma- nière à éviter des réactions parasites de transéthérifi- cation. Généralement, le procédé de l'invention est mis en oeuvre avec des quantités stoechiométriques de réactifs. En fin de réaction de condensation, l'urée substituée de formule (IV) formée est soit isolée par des méthodes connues en elles-mêmes telles que la cris- tallisation, la chromatographie d'élution (cf W.C. STILL et al, 3. Org. Chem., 1978, 43. 2923), soit elle est utilisée telle quelle, après neutralisation, si néces- saire, du catalyseur employé et élimination, si besoin est. du ou des solvants réactionnels par évaporation sous pression réduite. A l'état brut, l'urée substituée de formule (IV) présente une pureté suffisante pour être employée dans l'application décrite ci-après. L'éthérification éventuelle des hydroxyles présents dans le produit de formule (IV) est effectuee selon les méthodes usuelles d'éthérification des groupe- ments N-hydroxyméthylcarbamoyle par action d'un alcanol de formule (V) en milieu acide, avantageusement à un pH compris entre 2 et 6,5 et à une température comprise entre 20 et 80'C (cf. H. PETERSEN - Chemical Aftertreat- ment of Textiles, chapitre V, pages 135-265, H. Mark - Wiley Interscience 1971). 2 6 1 3 3 6 1 Les produits de formule (I) sous leurs formes racémiques ou leurs mélanges de stéréoisoméres présen- tent d'intéressantes propriétés de réticulation de la cellulose et notamment, ils peuvent être utilisés pour conférer aux fibres cellulosiques des propriétés d'in- froissabilité, d'irrétrécissabilité. Pour ces applica- tions, ils peuvent être employés à des doses et sous des conditions opératoires similaires à celles couramment mises en oeuvre par l'homme du métier lorsqu'il utilise des résines textiles classiques à base, par exemple, de bis(hydroxyméthyl)-l.3 dihydroxy-4,5 imidazolidinone-2 (cf. H. PETERSEN, loc. cit.). Mais dans ces applications d'ennoblissement des fibres cellulosiques, les produits de formule (I) présentent l'avantage de conférer aux fibres-cellulo- siques d'excellentes propriétés d'utilisation sans in- fluencer trop défavorablement les propriétés mécaniques des fibres et, surtout, sans utiliser du formaldéhyde ou des composés susceptibles d'en libérer. En outre, les effets obtenus présentent une bonne permanence. Les exemples suivants illustrent l'invention sans toutefois la limiter. Les analyses physiques par spectroscopie de résonance magnétique nucléaire, RMN, soit du proton, H. soit du carbone treize, 3C, sont réalisées avec un ap- pareil BRUCKER AC 200, à 200 MHz pour le proton et à 50 MHz pour le C. Les déplacements chimiques sont expri- més en ppm par rapport au tétraméthylsilane, TMS. Certains stéréoisomères présentent de faibles différences de déplacements chimiques; dans ce cas, ces déplacements chimiques ont été confirmés par l'enregis- trement du spectre du mélange des stéréoisoméres puri- fiés par voie physique. Les chromatographies préparatives liquides à haute pression, HPLC, ont été réalisées à l'aide d'une- pompe WATERS 600 et d'un réfractométre différentiel WATERS 401 avec une colonne de 25 cm et de 2,54 mm de diamètre chargés avec soit du 'LICHROSORB Si60" de Merck, soit du 'POLYGOSIL C18" de Mascherey-Nagel. EXEMPLES Exemple 1 - Bis(diméthoxv-2,2 hvdroxv-1 éthvl)-1.3 urée. On dissout sous agitation 24 g (0,4 mole) d'urée dans 96 g d'une solution méthanolique de dimé- thoxyéthanal à 87 Z en poids, soit 0,8 mole. La solu- tion obtenue est ensuite amenée à pH = 8 par addition de quelques gouttes de soude 2N, puis elle est chauffée sous agitation deux heures à 50'C..On chasse ensuite le méthanol puis on reprend le résidu huileux par un mé- lange acétone-diéthyloxyde. Le produit cherché cristal- lise, on l'essore puis on le sèche sous vide à poids. constant à 50'C. On obtient ainsi la bis(diméthoxy-2,2 hydro- xy-1 éthyl)-1,3 urée sous forme de prismes incolores, fondant à 90-110'C. Microanalyse CZ HZ N. O X C H20 N27 Calculés 40,29 7,51 10,44 41,75 P.M. = 268,27 Trouvés 40,8 7,8 10,6 Analyses physiques Ce produit soumis à une chromatographie prépa- rative, HPLC, sur colonne de "POLYGOSIL C18" avec élu- tion eau-méthanol, 96,5-3.5. conduit aux deux diastéréo- isomères attendus: le premier isomère présente un temps de rétention, tr, de 244 s et le second de 635 s (débit 1 cm par minute). Les deux diastéréoisomères ainsi isolés pré- sentent les spectres RMN H suivants dans le diméthylsul- foxyde deutéré (DMSO d6): 2613 3 6 1 1er. lsomère 2ème isomere NH id, 2H, J 9,4 Hz) 6,6 ppm 6,6 ppm OH (d, 2H, J = 5.6 Hz) 5.53 ppm 5.52 ppm N-CH-O (m, 2H) 5,02 ppm 5,02 ppm CHC (OMe)2 (d, 2H, J = 3,9 Hz) 4.13 ppm 4.14 ppm OMe (s. 3H) 3,34 ppm 3,34 ppm OMe (s. 3H) 3,31 ppm 3,31 ppm A la connaissance de la demanderesse, ces pro- duits ne sont pas décrits dans la littérature. ExemDle 2 - Bis(dibutoxv-2.2 hvdroxv-1 éthvl)-l,3 imidazolidinone-2 On dissout sous agitation, à 40-C, 860 mg (10 mmoles) d'éthylènurée (imidazolidinone-2) et 3,76 g (20 mmoles) de dibutoxyéthanal dans 4 g d'ac.étone. La solution obtenue est ensuite amenée à pH légèrement alcalin par addition de quelques gouttes de soude 2N. puis elle est chauffée sous agitation 30 minutes à 30'C et enfin elle est concentrée sous vide. L'huile rési-- duelle est ensuite purifiée par chromatographie sur gel de silice avec élution à l'acétate d'éthyle. On isole ainsl deux fractions: la première contient un produit présentant un Rf de 0,6 et la seconde un produit de Rf 0,45. Après élimination du solvant d'élution. on isole deux produits sous forme d'huile qui correspondent aux deux diastéréoisomères de la bis(dibutoxy-2,2 hydroxy-1 éthyl)-1,3 imidazolidinone-2 attendus. Analyses physiques RMN H. 200 MHz (DMSO d) 1er isomère 2ème isomère OH (d. 2H, J = 6HZ) 5,82 ppm 5,79 ppm N-CH-O (t, 2H, J = 6Hz) 5,06 ppm 5,06 ppm CH(OBu) (d. 2H, J = 6Hz) 4,40 ppm 4,36 ppm OCH et NCH2 (m, 12H) 3,6-3,23 ppm 3,6-3,23 ppm OC2 eNC2 (,1H CH (m, 16H) 1,57-1,25 ppm 1,53-1,24 ppm CH3 (m 12H) 0,92-083 ppm 0,92-0.82 p CH Cm, 12H> 0,92-0,83 ppm 0,92-0,82 ppI' 2 6 13 3 6 1 RMN13 C. 200 MHz. (DMSO ds 1er isomère 2ème isomre 159.4 ppm >c 158 ppm > C = O tO1,6 ppm C 101.5 ppm C/ ,0 ppm NHCHOH 74,9 ppm N-CHOH 66.3 ppm O - CH2- 66.3 ppm 0 - CH2- 65.5 ppm O - CH2- 65.1 ppm O - CH2- 37,2 ppm N - CH2- 37.2 ppm N - CH2- 31,5 ppm -CH2- 31,5 ppm -CH2- 2 2 18,8 ppm -CH2- 18.8 ppm -CH2- 13,7 ppm -CH3- 13,7 ppm -CH3- Spectres en accord avec la structure proposée. A la con- naissance de la Demanderesse, ces produits ne sont pas décrits dans la littérature. ExemDle 3 - Bis(tributoxv-1.2.2 éthvl)-1.3 imidazolidinone-2 On dissout sous agitation à 40'C, 860 mg (10 mmoles) d'éthylèneurée et 3,765 g (20 mmoles) de dibutoxyéthanal dans 4 g d'acétone. La solution obtenue est ensuite amenée à pH légèrement alcalin par addition de quelques gouttes de soude 2N, puis elle est chauffée sous agitation 30 minutes à 30'C et enfin elle est con- centrée sous vide. L'huile résiduelle est dissoute dans 16 g de n-butanol puis la solution obtenue est- acidifiée avec quelques gouttes d'acide sulfurique à 50 % dans l'eau et ensuite elle est abandonnée 2 heu-res sous agi- tation à la température ambiante avant d'être versée dans 100 g d'eau. On décante puis la phase aqueuse est lavée trois fois avec 50 g d'hexane, les phases organi- ques réunies sont ensuite lavées à la soude 1N puis à l'eau jusqu'à neutralité des lavages et, enfin, elles sont séchées sur chlorure de calcium anhydre, filtrées et concentrées à sec sous vide. L'huile résiduelle brute est ensuite purifiée par chromatographie sur gel de silice avec élution à l'acétate d'éthyle. On obtient ainsi 3,43 g (6 mmoles) de bis(tributoxy-1,2,2 éthyl)- 1.3 imidazolidinone-2, sous forme d'une huile incolore, soluble dans l'hexane et le diisopropyle oxyde. Ce produit est un mélange des deux diastéréo- isomères attendus. Analyses physiques 1- RMN H. COCi3 (chloroforme deutéré) 1Jr isomère 2eme isomère N-CH-O (d, 2H) 5,16 ppm (J=5,9Hz) 5,15 ppm (J=5,6Hz) CH(OBu)2 (d. 2H) 4,52 ppm (J=5.9Hz) 4,51 ppm (3=5.6Hz) OCH2 et NCH2 (m.16H) 3,63 - 3, 41 ppm CH2 (m. 24H) 1,61 - 1,29 ppm CH3 (m, 12H) 0,95 - 0.86 ppm 2 - RMN C, CDCl3 1er isomère 2ème isomère >C = O 160,42 ppm 160,35 ppm -CH (OB) 100,8 ppm 100,9 ppm N - CH - OBu 81,7 ppm 81,8 ppm OCH2 68,1- 68,0- 67,167,0 ppm ,5 et 65,4 ppm N - CH2 37,7 ppm 37,9 ppm CH2 31,9- 31,8- 31,519,3 ppm CH3 13,8 ppm H3 A la connaissance de la Demanderesse. ces pro- duits ne sont pas décrits dans la littérature. Exemole 4 - Bis(diéthoxv-2.2 hvdroxv-1 éthvl)- 1.3 imidazolidinone-2 On chauffe une heure à 65 + 5'C, sous agita- tion et à pH légèrement alcalin, 45 g-(0,34 mole) de di- éthoxyéthanal et 14,6 g (0,17 mole) d'éthylèneuree. Puis, après refroidissement, le produit cherché cristal- lise spontanément. On le recristallise dans le diisopro- pyle oxyde et on obtient ainsi 50,6 g (0,144 mole) de bis(diéthoxy-2,2 hyfdroxy-1 éthyl)-1,3 imidazolidinone-2. sous forme de cristaux incolores présentant un point de fusion de 105'C. soit un rendement de 85 Z de la théo- rie. Microanalyse C X HZ NX OZ C15H30N2 7 calculés 51,41 8,63 8,0 31,96 P.M. = 350,4 trouvés 51,3 8,7 8, 0 Ce produit analysé en chromatographie en cou- che mince sur gel de silice avec élution avec un mélange dichlorométhaneméthanol, 95-5, révèle la présence de deux produits présentant respectivement un Rf de 0,16 et de 0,21. Après isolement par HPLC préparative. ces deux produits présentent les spectres RMN suivants: 1 RMN H. DMSO d ler isomère 2ème isomère OH (d, 2H, 3 = 6,0 HZ) 5,85 ppm 5, 81 ppm N-CH-O (t, 2H, J = 6,0 Hz) 5,04 ppm 5,04 ppm CH (OEt) (d, 2H, 3 = 6,0 Hz) 4,41 ppm 4,41 ppm -CH2- (m, 12H) 3,69 - 3,25 ppm -CH 3- (m, 12H) 1,17 - 1,05 ppm J 2 - RMN C. DMSO d6 1er isomère 2ème isomère C = O 159,4 ppm 158.6 ppm 0 CHi 2613 3 6 1 1 1 A la connaissance de la Demanderesse, ce pro- duit n'est pas décrit dans la littérature. ExemDle 5 - Bis(diméthoxv-2.2 hvdroxv-1 éthvl)-1.3 imidazolidinone-2 On chauffe sous agitation une heure à 50'C une solution constituée de; - 292, 5 g (2 moles) de diméthoxyéthanal en solution i 53 Z en poids dans l'eau; - 86 g (1 mole) d'éthylèneurée; - une quantité suffisante de soude 2N pour obtenir un pH de 8, puis la solution obtenue est concentrée sous vide. Le produit cherché cristallise spontanément. Après reprise à l'oxyde de diéthyle et séchage sous vide à'poids cons- tant à 40'C, on isole 262.9 (0,89 mole) de bis (diméthoxy-2,2 hydroxy-1 éthyl)-1.3 imidazolidinone-2, cristallisée -présentant un point de fusion de 127 + 3'C. Hicroanalyse C Z HZ N. OZ C H N 07 calculés 44,89 7.54 9,52 38,05 il 22 2 7 P.M. = 294,31 trouvés 44,8 7,7 9,6 RHN 13C, DMSO d6 C = O 159,2 ppm -CH(OHe)2 103,1 ppm N-CH-O 74,5 ppm O-CH3 54,2 ppm O-CH3 53.6 ppm N-CH2 36.7 ppm A la connaissance de la Demanderesse, ce pro- duit n'est pas décrit dans la littérature. ExemDle 6 - Bis(triméthoxv-1.2.2 éthyl)- 1.3 imidazolidinone-2 On chauffe 90 minutes à 50'C sous agitation une solution de 40,8 g (0,125 mole) de bis(diméthoxy-2,2 hydroxy-1 éthyl)-1,3 imidazolidinone-2 dans 85 g de méthanol et une quantité suffisante d'acide sulfurique à Z en poids dans l'eau pour obtenir un pH de 4. La solution obtenue est ensuite refroidie à la température ambiante, neutralisée à pH = 7 avec du bi- carbonate de sodium et concentrée à sec sous vide. Le produit cristallisé obtenu est recristallisé par chaud et froid dans de l'oxyde de dipropyle. On obtient ainsi 36,3 g (0,1125 mole) de bis (triméthoxy-1,2,2 éthyl)-1.3 imidazolidinone-2 cris- tallisée'présentant un point de fusion de 66 + 3 'C. Microanalyse C X HZ NZ OZ 13 H26 N2 7 calculés 48,4 8.13 8,69 34,74 P.M. = 322,4 trouvés 48,3 8,2 8, 7 A la connaissance de la Demanderesse, ce pro- duit n'est pas décrit dans la littérature. Exemole 7 - Bis(diméthoxv-2.2 hvdroxv-1 éthvl)-1.3 dihvdroxv-4.5 imidazolidinone-2 On dissout sous agitation à 50'C, 29,5 g (0,25 mole) de dihydroxy-4,5 imidazolidinone-2 isomère trans dans 104 g de diméthoxyéthanal en solution aqueuse à 50 Z en poids, soit 0,5 mole, puis la solution obtenue est amenée à pH = 8-9 par addition de quelques gouttes de soude 2N. Cette solution est ensuite chauffée une heure à 50'C sous agitation puis elle est concentrée sous vide. L'huile résiduelle obtenue est purifiée en- suite par chromatographie sur gel de silice avec élution par un mélange dichlorométhane-méthanol. On obtient ainsi 40,7 g (0,125 mole) de bis(diméthoxy-2,2 hydroxy-1 éthyl)-1.,3 dihydroxy-4,5 imidazolidinone-2 sous forme d'huile incolore dont les spectres RMN H et 13C sont en accord avec la structure proposée. Hicroanalyse CX H Z N X OZ CZ HZ NO0 11 22 2 09 calculés 40,49 6,79 8,59 44,13 P.M. = 326,3 trouvés 39,8 6.9 8,4. A la connaissance de la Demanderesse, ce pro- duit n'est pas décrit dans la littérature. Exemple 8 On imprègne au foulard, un tissu de popeline Z coton, débouilli et blanchi, d'un poids d'envi- ron 130 g par mètre carré, avec un taux d'exprimage de 75 Z, dans un bain aqueux contenant en solution: - 0,4354 mole par litre d'une urée substituée selon la présente invention; - 12 g par litre de chlorure de magnésium hexahydraté; - 2,1 g par litre d'acide acétique; - 2 g par litre de nonyphénol éthoxylé avec moles d'oxyde d'éthylène. Le tissu est ensuite séché à 120'C puis il est soumis à un traitement thermique à 180'C durant 35 se- condes sur une rame de laboratoire. On détermine ensuite sur des échantillons du tissu traité: - la défroissabilité selon la méthode AATCC N 66-1973 sur des échantillons tels quels et sur des échantillons soumis à trois lavages ménagers à 60'C; la défroissabilité est exprimée par la somme des angles de défroissement obtenus en sens chaine et en sens trame; - la résistance à la traction, Rt, exprimée en daN, en sens chaine plus en sens trame, selon la norme AFNOR G07 001; - les taux de formaldehyde résiduel, Tfr, sur tissu par la méthode AATCC 112-1982 et par la méthode décrite dans-la loi japonaise 112-1973. Les résultats obtenus sont donnés dans le ta- bleau I: Tableau I Angles de défrois- sement sur tissu tel quel après 3 Rt Tfr lavages sur tissu 174 174 98,4 non détec- non traité table sur tissu traité avec le produit 273 248,5 63,1 non détec- de l'exem- table ple 5 sur tissu traité avec le produit 271 248 50,5 non détec- de l'exem- table ple 6 On constate que les produits de la présente invention améliorent considérablement les qualités d'in- froissabilité des tissus traités. REVENDICATIONS 1. Urées substituées de formule (I) sous leurs formes racémiques ou leurs mélanges de stéréoisomères R1O ' OR \CH - l H - C S {I) C HC OR3 A1 OR3 dans laquelle, soit R1 et R2, identiques, représentent un groupement CH2R dans lequel R représente un atome d'hydrogène ou un radical alkyle en C1-C4 soit R1 et R2 forment ensemble un groupement -CH2-(CR4R4)n-CH2 dans lequel n représente O ou 1 et R4 représente un atome d'hydrogène ou un groupement méthyle, R3 représente un atome d'hydrogène ou un radical - CH 2R5 dans lequel R5 représente un atome d'hydrogène ou un groupement alkyle en C1-C et soit A et A1i identiques, représentent un i 4 atome d'hydrogène, soit A et A1 forment ensemble un ra- dical éthylène. triméthylène. -CH(OCH2R6)- dans lequel R représente un atome d'hydrogène ou un groupement al- kyle en C1-C4 ou, dans le cas o R3 représente un atome d'hydrogène, un groupement dihydroxy-1,2 éthylène. 2. Urées telles que définies à la revendica- tion 1. caractérisées en ce que dans la formule (I}, R et R2 sont identiques et représentent un groupement méthyle ou butyle, R3 représente un atome d'hydrogène, un groupement méthyle ou butyle et soit A et A1 iden- tiques représentent un atome d'hydrogène, soit A et A1 forment ensemble un groupement éthylène, diméthoxy-1.2 éthylène dibutoxy-1.2 éthylène ou dans le cas o R représente un atome d'hydrogène, un groupement dihydro- xy-1,2 éthylène. 3. Urée répondant à la formule (I) de la re- vendication 1, caractérisée en ce que c'est la bis (diméthoxy-2,2 hydroxy-1 éthyl)-1,3 urée. 4. Urée répondant à la formule (I) de la re- vendication 1, caractérisée en ce que c'est la bis (triméthoxy-1 2,2 éthyl)-l,3 urée. 2613 3 6 1 5. Urée répondant à la formule (I) de la re- vendication 1, caractérisée en ce que c'est la bis (diméthoxy-2,2 hydroxy-1 éthyl)-l,3 imidazolidinone-2. 6. Urée répondant à la formule (1) de la re- vendication 1, caractérisée en ce que c'est la bis (triméthoxy-1,2,2 éthyl)-1,3 imidazolidinone-2. 7. Urée répondant à la formule (I) de la re- vendication 1, caractérisée en ce que c'est la bis (dibutoxy-2,2 hydroxy-1 éthyl)-l,3 imidazolidinone-2. 8. Urée répondant à la formule (I) de la re- vendication 1, caractérisée en ce que c'est la bis (tributoxy-1,2,2 éthyl)-l,3 imidazolidinone-2. 9. Urée répondant à la formule (I) de la re- vendication 1. caractérisée en ce que c'est la bis (diéthoxy-2.2 hydroxy-1 éthyl)-1,3 imidazolidinone-2. 10. Urée répondant à la formule (I) de la re- vendication 1, caractérisée en ce que c'est la bis (diméthoxy-2,2 hydroxy1 éthyl)-1,3 dihydroxy-4,5 imidazolidinone-2. ll. Procédé de préparation des urées telles que définies par la formule (I) de la revendication 1, sous leurs formes racémiques ou leurs mélanges de sté- réoisomères, caractérisé en ce que l'on fait réagir un éthanal disubstitué de formule (II): R O R10 XCH-CHO (II) R20 dans laquelle R et R ont la signification donnée pré- i 2 cédemment avec une urée de formule (III): ANH - CO - NHA1 (III) dans laquelle A et A1 ont la signification donnée précé- demment pour obtenir un produit de formule (IV): R - OR OCH -H -N- _ -H - CHO Ris/ l \OR2 1 IV) OH A A1 OH 2613 3 6 1 dans laquelle R1, R2, A et A1 conservent la significa- tion donnée plus haut que, si désiré, on éthérifie selon les méthodes usuelles avec un alcool de formule (V): R5CH20H (V) dans laquelle R5 a la signification donnée précédemment. 12. Application à titre de produits d'enno- blissement des fibres cellulosiques, des urées telles que définies par la formule (I) de la revendication 1, sous leurs formes racémiques et leurs mélanges de sté- réoisoméres. 13. Application à titre de produits d'enno- blissement des fibres cellulosiques, des urées telles que définies à la revendication 2, sous leurs formes racémiques et leurs mélanges de stéréoisoméres. 14. Application à titre de produits d'enno- blissement des fibres cellulosiques, des urées telles que définies à l'une quelconque des revendications 3 à 10.